(57)【要約】【課題】  少なくとも一方の面が平滑で、層間の導通構造は信頼性の高い柱状導体で形成されている新規な多層回路基板とその製造方法を提供する。【解決手段】  複数の回路基板を積層して一体化した構造の多層回路基板において、  少なくとも片側の表面は、ランド部と導体回路が前記表面と面一状態にある平滑面であり、  上層の回路基板１と下層の回路基板２を接続する導通構造の少なくとも１つは、上層の回路基板１の下面に突出するバンプ導体５1の先端部と下層の回路基板２の上面に突出するバンプ導体５2の先端部とを、直接または導電材を介して結合した柱状導体５から成る多層回路基板Ｐ。【選択図】      図１
2006303338.tif 000002
【特許請求の範囲】
【請求項１】
複数の回路基板を積層して一体化した構造の多層回路基板において、
少なくとも片側の表面は、ランド部と導体回路が前記表面と面一状態にある平滑面であり、
上層の回路基板と下層の回路基板を接続する導通構造の少なくとも１つは、前記上層の回路基板の下面に突出するバンプ導体の先端部と前記下層の回路基板の上面に突出するバンプ導体の先端部とが、直接または導電材を介して結合された柱状導体から成ることを特徴とする多層回路基板。
【請求項２】
上面にはランド部と導体回路が前記上面と面一状態で形成され、かつ、下面にはバンプ導体が突出している単層または多層の第１回路基板と、
下面にはランド部と導体回路が前記下面と面一状態で形成され、かつ上面にはバンプ導体が突出している単層または多層の第２回路基板とが、絶縁基材を介して接合され、前記絶縁基材内に形成された前記柱状導体の導体構造を有し、かつ両面が平滑面である、請求項１の多層回路基板。
【請求項３】
平滑基板の片面に形成された導電薄層の表面に、複数の回路基板が順次積層され、最後に積層された回路基板の表面には所定の平面パターンでバンプ導体が突出している中間材を製造する工程Ａ；
２個の前記中間材のバンプ導体側の表面を、各表面のバンプ導体の平面パターンに対応してバンプ導体よりも大径の貫通孔が形成されている絶縁基材を介して対向させ、
各バンプ導体を前記貫通孔に挿入したのち全体に熱圧プレス処理を行って２個の前記中間材を前記絶縁基材を介して接合することにより一体化構造にすると同時に、前記バンプ導体の先端部を前記貫通孔内で結合する工程Ｂ；および
前記一体化構造から、前記平滑基板と前記導電薄層を順次除去する工程Ｃ；
を備えることを特徴とする多層回路基板の製造方法。
【請求項４】
２個の前記中間材のバンプ導体がいずれもＣｕから成り、少なくとも一方の中間材のバンプ導体の少なくとも先端部には、熱により溶融もしくは拡散する金属または合金のめっきが施されている請求項３の多層回路基板の製造方法。
【請求項５】
前記金属または合金のめっきが、Ａｕめっき、Ｓｎめっき、またははんだめっきである請求項４の多層回路基板の製造方法。
【請求項６】
前記絶縁基材の前記貫通孔に充填された導電ペーストを介して２個の前記中間材のバンプ導体を互いに電気的に結合する請求項３の多層回路基板の製造方法。
【請求項７】
前記熱圧プレス処理が真空熱圧プレス処理である請求項３の多層回路基板の製造方法。
【請求項８】
前記工程Ａが、
平滑基板の表面に導体薄層を形成したのち、前記導体薄層の表面を被覆して絶縁層ａを形成し、前記絶縁層ａに露光・現像処理を行って、ランド部と導体回路を形成すべき箇所の前記絶縁層ａを除去して、そこに前記導体薄層が表出している凹部パターンａを形成し、ついで、電気めっき法で、前記凹部パターンａの中に、残置する前記絶縁層ａの表面と面一状態になるまでめっき材料を充填してめっき充填部ａを形成する工程Ａ1と、
前工程で形成しためっき充填部を含む表面全部を被覆して絶縁層ｂを形成し、前記絶縁層ｂに露光・現像処理を行って、ランド部と導体回路を形成すべき箇所の前記絶縁層ｂを除去し、そこに前記めっき充填部が表出している凹部パターンｂを形成し、ついで電気めっき法で、前記凹部パターンｂの中に、残置する前記絶縁層ｂの表面と面一状態になるまでめっき材料を充填して新たなめっき充填部ｂを形成することを１回行なうかまたは複数回反復する工程Ａ2と、
工程Ａ2で形成された最後のめっき充填部を含む表面全部を被覆して絶縁層ｃを形成し、前記絶縁層ｃに露光・現像処理を行って、バンプ導体を形成すべき箇所の前記絶縁層ｃを除去し、そこに前記めっき充填部が表出しているバンプ導体用凹孔を形成し、ついで電気めっき法で、前記バンプ導体用凹孔の中にめっき材料を充填したのち、前記絶縁層ｃを全て除去して、前記めっき充填部の表面にバンプ導体を突設する工程Ａ3とを備えている請求項３の多層回路基板の製造方法。
【発明の詳細な説明】
【技術分野】
【０００１】
本発明は多層回路基板とその製造方法に関し、更に詳しくは、部品の実装面が平滑面であり、かつ部品の高密度実装が可能であり、そして層間の導通構造の信頼性が高い新規な多層回路基板とその製造方法に関する。
【背景技術】
【０００２】
コンピュータ、携帯用通信機器、液晶パネルなどの各種電子機器に組込まれる半導体素子パッケージは、所定の半導体部品を回路基板に実装し、全体を樹脂モールドした構造になっている。
そして、最近では電子機器の小型化、高速化、多機能化が顕著に進んでいるが、このことに対応して半導体部品の高密度実装が可能で、ファインな導体回路パターンを備えた回路基板への要請が強い。
【０００３】
このような要請に対応できる回路基板としては、複数の単位回路基板を積層した構造の多層回路基板が好適である。
この多層回路基板の製造方法としては、各種の方法が提案されているが、いずれにおいても、下層の回路基板と上層の回路基板の間に導通構造を形成することが必要である。
例えば、所定の導体回路パターンが形成されている下層回路基板のランド部にＡｇぺーストをパターン印刷して、そこに突起形状をしたバンプ導体を形成し、この下層回路基板と積層すべき上層回路基板の間に、両面に接着剤層が形成されている電気絶縁性のフィルムを配置し、全体を熱圧プレスすることにより、バンプ導体でフィルムを突き破らせ、そのバンプ導体を上層回路基板のランド部に接合させて上層と下層間の導通構造を形成する方法がある。
【０００４】
また、多層回路基板の製造方法としては、ビルドアップ工法が広く実施されているが、この方法の場合、下層回路基板の導体回路やそのランド部を所定厚みの絶縁層で埋設し、ついでこの絶縁層の表面から下層回路基板の導体回路の表面にまで至るレーザビアを穿孔し、無電解めっきと電気めっき法によって、そのレーザビアの内壁、絶縁層の表面にＣｕめっき層を形成したのち、ビア内の凹部に絶縁材または樹脂材を充填し、全面に再び電気めっき法でＣｕめっき層を形成し、そしてこのＣｕめっき層を所定パターンの導体回路に加工して目的とする上層回路基板を形成している。この場合、下層回路基板と上層回路基板の間には、ビアホール内の内壁に形成されたＣｕめっき層で導通構造が形成されている。
【０００５】
また、レーザビアに導電ペーストを充填し、この導通ペーストで上層と下層の導通構造が形成されることもある。
【発明の開示】
【発明が解決しようとする課題】
【０００６】
最近、多層回路基板においても従来にましてより高密度な部品実装が要求されているが、このことに対応して、層間の導通構造のファイン化が要求されている。
この要求との関係でいうと、フィルムをバンプ導体で突き破って上層と下層の導通をとる方法の場合、突起形状のバンプ導体はＡｇペーストをパターン印刷して形成されているので、その径は２００μｍ程の比較的大径となり、ファイン化の要請に充分応えることができない。また、そのバンプ導体はフィルムを突き破ることができる程度の強度を保持しなければならないので、例えば５０μｍ程度に小径化できたとしても、それでフィルムを突き破れるとは限らず、熱圧プレス時に折損する虞れがあり、導通構造としての信頼性に欠ける。
【０００７】
また、上記したビルドアップ工法の場合、絶縁層表面のＣｕめっき層は厚くなるので、それを加工してファインな導体回路のパターンを形成することが困難であるという問題がある。そして、導電ペーストをレーザビアに充填する方法で形成された層間の導通構造は、電気特性や信頼性の点で制約がある。
本発明は、このような問題を解決して、ファイン化が可能で、高い信頼性も備えている導通構造を有し、また部品実装に好適な実装面を有する多層回路基板とその製造方法の提供を目的とする。
【課題を解決するための手段】
【０００８】
上記した目的を達成するために、本発明においては、
複数の回路基板を積層して一体化した構造の多層回路基板において、
少なくとも片側の表面は、ランド部と導体回路が前記表面と面一状態にある平滑面であり、
上層の回路基板と下層の回路基板を接続する導通構造の少なくとも１つは、前記上層の回路基板の下面に突出するバンプ導体の先端部と前記下層の回路基板の上面に突出するバンプ導体の先端部とを、直接または導電材を介して結合した柱状導体から成ることを特徴とする多層回路基板が提供される。
【０００９】
好適には、
上面にはランド部と導体回路が前記上面と面一状態で形成され、かつ、下面にはバンプ導体が突出している単層または多層の第１回路基板と、
下面にはランド部と導体回路が前記下面と面一状態で形成され、かつ上面にはバンプ導体が突出している単層または多層の第２回路基板とが、絶縁基板を介して接合され、前記絶縁基材内に形成された前記柱状導体の導通構造を有し、かつ両面が平滑面である多層回路基板が提供される。
【００１０】
また本発明においては、
平滑基板の片面に形成された導電薄層の表面に、複数の回路基板が順次積層され、最後に積層された回路基板の表面には所定の平面パターンでバンプ導体が突出している中間材を製造する工程Ａ；
２個の前記中間材のバンプ導体側の表面を、各表面のバンプ導体の平面パターンに対応してバンプ導体よりも大径の貫通孔が形成されている絶縁基材を介して対向させ、
各バンプ導体を前記貫通孔に挿入したのち全体に熱圧プレスを行なって２個の前記中間材を前記絶縁基材を介して接合することにより一体化構造にすると同時に、前記バンプ導体の先端部を前記貫通孔内で結合する工程Ｂ；および
前記一体化構造から、前記平滑基板と前記導電薄層を順次除去する工程Ｃ；
を備えることを特徴とする多層回路基板の製造方法が提供される。
【００１１】
その場合、
前記工程Ａが、
平滑基板の表面に導体薄層を形成したのち、前記導体薄層の表面を被覆して絶縁層ａを形成し、前記絶縁層ａに露光・現像処理を行って、ランド部と導体回路を形成すべき箇所の前記絶縁層ａを除去して、そこに前記導体薄層が表出している凹部パターンａを形成し、ついで、電気めっき法で、前記凹部パターンａの中に、残置する前記絶縁層ａの表面と面一状態になるまでめっき材料を充填してめっき充填部ａを形成する工程Ａ1と、
前工程で形成しためっき充填部を含む表面全部を被覆して絶縁層ｂを形成し、前記絶縁層ｂに露光・現像処理を行って、ランド部と導体回路を形成すべき箇所の前記絶縁層ｂを除去し、そこに前記めっき充填部が表出している凹部パターンｂを形成し、ついで電気めっき法で、前記凹部パターンｂの中に、残置する前記絶縁層の表面と面一状態になるまでめっき材料を充填して新たなめっき充填部を形成することを１回行なうかまたは複数回反復する工程Ａ2と、
工程Ａ2で形成された最後のめっき充填部を含む表面全部を被覆して絶縁層ｃを形成し、前記絶縁層ｃに露光・現像処理を行なって、バンプ導体を形成すべき箇所の前記絶縁層を除去し、そこに前記めっき充填部が表出しているバンプ導体用凹孔を形成し、ついで電気めっき法で、前記バンプ導体用凹孔の中にめっき材料を充填したのち、前記絶縁層ｃを全て除去して、前記めっき充填部の表面にバンプ導体を突設する工程Ｃとを備えている。
【発明の効果】
【００１２】
この多層回路基板の導通構造は、上層回路基板の下面に突出するバンプ導体と下層回路基板の上面に突出するバンプ導体のそれぞれの先端部を、絶縁基材の貫通孔の中で熱圧プレスすることにより例えば拡散結合して一体化した柱状導体で構成されているので、この柱状導体は高い結合強度を有し、また絶縁基板の貫通孔の中で遊動することなく固定されていて、導通構造として高い信頼性を備えている。
【００１３】
そして、この多層回路基板は、このバンプ導体の径が最小で１０μｍという細径にすることが可能であるため、形成された導通構造はファイン化しており、また表面は平滑面になっているので、従来にまして高密度実装が可能となる。
【発明を実施するための最良の形態】
【００１４】
図１に、本発明の多層回路基板の一例Ｐの断面構造を示す。
この回路基板Ｐは、上層に位置する回路基板１と下層に位置する回路基板２が絶縁基材３を介して接合・一体化され、上層の回路基板１のランド部または導体回路（以後、まとめて導体回路と表現する）４1と下層の回路基板２のランド部または導体回路（以後、まとめて導体回路と表現する）４2との間の導通は、絶縁基材３の中に形成された後述の柱状導体５でとる構造になっている。
【００１５】
上層の回路基板１と下層の回路基板２は、いずれも、２層構造の回路基板であるため、この回路基板Ｐは、柱状導体５を有する絶縁基材３を含めて全体で５層構造の多層回路基板になっている。
そして、この回路基板Ｐの場合、上層回路基板１の表面１ａと下層回路基板２の表面２ａに形成されている導体回路は、各回路基板の絶縁層に埋設され、その絶縁層の表面と面一状態でそれぞれの表面に表出しているので、各回路基板１、２の表面１ａ、２ａはいずれも平滑面になっている。
【００１６】
なお、本発明の多層回路基板にあっては、回路基板Ｐのように両面が平滑面ではなくてもよく、どちらか一方の表面は平滑面でなくてもよい。しかし、本発明の多層回路基板では、後述する製造工程との関係で、どちらか一方の表面は平滑面になっている。
この回路基板Ｐにおける最大の特徴は、図１で示したように、上層回路基板１の導体回路４1の下面に突出して形成されたバンプ導体５1と、下層回路基板２の導体回路４2の上面に突出して形成されたバンプ導体５2とが、絶縁基材３に形成されている貫通孔３ａの中で、互いの先端部で結合・一体化して柱状導体５を形成し、各導体回路４1、４2間の導通構造を形成していることである。
【００１７】
そして、この柱状導体５は後述する製造工程で形成されるのであるが、その工程中の熱圧プレスの過程で、柱状導体５の外周は絶縁基材３の貫通孔３ａの内壁と密着するので、遊動することなく当該貫通孔３ａによって強固に把持されている。
なお、回路基板Ｐにおける導体回路（ランド部も含む）と上記したバンプ導体は通常いずれもＣｕで形成される。
【００１８】
次に、本発明の多層回路基盤の製造方法を詳細に説明する。それを図１で示した回路基板Ｐの場合について説明する。
本発明の製造方法は、まず、上層の回路基板（第１回路基板）１と下層の回路基板（第２回路基板）２をそれぞれ別個に製造する工程Ａと，各回路基板１、２を絶縁基板３を介して接合することにより一体化構造にする工程Ｂと、得られた一体化構造の表面を平滑面にする工程Ｃで構成されている。
【００１９】
そして、上記した工程Ａは、図１で示した回路基板Ｐにおける最も外側の表面に位置する回路基板を製造する工程Ａ1と、工程Ａ1で製造された回路基板の表面（下面）に別の回路基板を順次組付けて複数層の回路基板を製造する工程Ａ2と、工程Ａ2で製造された回路基板の表面（下面）に突出するバンプ導体を形成する工程Ａ3で構成されている。
最初に工程Ａ1について説明する。
【００２０】
まず、図２で示したように、表面が平滑で、比較的厚く、剛性を有する平滑基板６を用意し、その片面に、電気めっき法やスパッタ法のような公知の薄膜形成法で導体薄層７を成膜する。
平滑基板６としては表面が平滑であればその材質は問わないが、例えば、ステンレス鋼板、ガラス板などをあげることができる。また、導体薄層の材料としては、例えばＣｕやＮｉをあげることができ、その厚みは３〜５μｍとピンホールのない程度の厚みにすればよい。
【００２１】
ついで、図３に示したように、導体薄層７の表面７ａを被覆して所定厚みの絶縁層８1を形成する。具体的には、例えば所定厚みのドライフィルムの粘着、液体レジストの印刷などによって形成する。
なお、絶縁層８1の厚みは、形成すべき導体回路やランド部の設計厚みとの関係で適宜に選択すればよい。
【００２２】
ついで、この絶縁層８1に露光・現像処理を施して、導体回路とランド部を形成する箇所の絶縁層８1をエッチング除去し、図４で示したように、導体薄層７の表面７ａが表出している凹部パターン９を形成する。
ついで、導体薄層７（または平滑基板が導電材である場合は平滑基板）をマイナス極にして電気めっきを行ない、凹部パターン９の中に例えばＣｕのようなめっき材料を充填して、図５で示したようなめっき充填部１０1を形成する。
【００２３】
その場合、めっき充填部１０1の表面と、残置している絶縁層８1の表面が面一状態となるように電気めっきを行なう。このめっき充填部１０1が図１で示した回路基板Ｐの最も外側の表面に位置する導体回路になる。
このようにして、工程Ａ1では、導体薄層７の表面の絶縁層８1の中に、所定のパターンで配線されているめっき充填部（導体回路）が形成され、かつ、絶縁層８1の表面とめっき充填部１０1の表面が面一状態になっている中間材Ｐ1が製造される。
【００２４】
次に工程Ａ2を説明する。
工程Ａ2では、図５の中間材Ｐ1のめっき充填部１０1も含めた全体の表面を被覆して絶縁層を形成し、その後は、工程Ａ1の場合と同じように、導体回路を形成する箇所の絶縁層を除去して、そこに中間層Ｐ1のめっき充填材１０1の表面が表出している凹部パターンを形成し、ついで導電薄層７をマイナス極とする電気めっきを行なって凹部パターンの中をめっき材で充填し、新たなめっき充填部を形成する。
【００２５】
このとき、めっき充填部の表面と残置している絶縁層の表面を面一状態にすることは工程Ａ1の場合と同じである。
その結果、図６で示したように、中間材Ｐ1のめっき充填部１０1と新たなめっき充填部が一体化した新たなめっき充填部１０2と、中間材Ｐ1の絶縁層８1と形成した絶縁層とが一体化した新たな絶縁層８2とを有する中間材Ｐ2が製造される。
【００２６】
そして、中間材Ｐ2に対して同様の処理を行なうことにより、図７で示した中間材Ｐ3、すなわち導電薄層７の表面には図１の回路基板Ｐにおける上層の回路基板１の一部が一体化している中間材が製造される。
次の工程Ａ3で、この中間材Ｐ3の表面にバンプ導体が突設される。
工程Ａ3では、まず、図８で示したように、中間材Ｐ3のめっき充填部１０を含む全面を被覆して絶縁層８3がドライフィルムの粘着やレジスト印刷によって形成される。
【００２７】
この絶縁層８3の厚みは、図１の回路基板Ｐにおける柱状導体５の設計上の長さの１／２値と同じ値の厚みか若干厚くするとよい。
ついで、絶縁層８3に露光・現像処理を施して、バンプ導体を形成する箇所の絶縁層８3をエッチング除去し、図９で示したように、めっき充填部１０の表面１０aが表出している凹孔１１を形成する。この凹孔１１はそこにバンプ導体を形成するための凹孔である。このような凹孔の径は最小でも１０μｍ程度にまですることができる。
【００２８】
ついで、導体薄層７をマイナス極にして電気めっきを行ない、凹孔１１の中にめっき材料を充填して、図１０で示したようにめっき充填部１２を形成する。
このとき、めっき充填部１２と残置している絶縁層８3の表面は面一状態にすることが好ましい。
そして、残置している絶縁層８3の全てをエッチング除去する。その結果、図１１で示したように、導体回路１０の表面（下面）から突出するめっき充填部１２を有する中間材Ｐ4が製造される。
【００２９】
この中間材Ｐ4は、図１の回路基板Ｐにける上層回路基板１が導電薄層７の表面に組付けられた構造になっていて、めっき充填部１２が上層回路基板１のバンプ導体５1になっている。そして、このバンプ導体５1の径は、凹孔１１の径を最小で１０μｍ程度にすることができるので、最小１０μｍ程度にまで細径化することが可能である。
次に工程Ｂについて説明する。
【００３０】
まず、図１２で示したように、工程Ａで製造した２個の中間材Ｐ4，Ｐ4'を、絶縁基材３を中間に置いて、互いのめっき充填部側の表面を対向させた状態で配置する。
なお、中間材Ｐ4のバンプ導体５1の面内分布パターンと、中間材Ｐ4'のバンプ導体５2の面内分布パターンは、２個の中間材Ｐ4，Ｐ4'を当接したときにそれぞれのバンプ導体が互いに同じ位置座標となるように設計されていて、その設計基準に基づいて工程Ａで形成されている。
【００３１】
また、絶縁基材３には、それぞれのバンプ導体の座標位置に貫通孔３ａが形成されている。そして絶縁基材３の厚みは、中間材Ｐ4，Ｐ4'に形成されているバンプ導体５1，５2の高さの合計と等しいか、若干それよりも薄くなっている。
絶縁基材３としては、例えばプリプレグ材やポリイミドフィルムなどを使用することができ、その両面に接着剤層を形成したものであることが好ましい。
【００３２】
また、絶縁基材３に形成されている貫通孔３ａの口径は、中間材Ｐ4，Ｐ4'に形成されているバンプ導体５1，５2が挿通できる大きさであればよく、格別の加工精度で形成しなくてもよい。
そして、中間材Ｐ4と中間材Ｐ4'を絶縁基材３を介して重ね合せる。それぞれのバンプ導体は、絶縁基材３の貫通孔３ａの中に挿入され、バンプ導体５1の先端部とバンプ導体５2の先端部は互いに接触するか、微小クリアランスを置いて対向配置された状態になる。
【００３３】
このとき、貫通孔３ａの口径はバンプ導体の径よりも大きいので、バンプ導体の貫通孔への挿入は円滑に進む。
そして、２個の中間材を重ね合せた状態で、熱圧プレスを行なって２個の中間材を一体化にする。熱圧プレスは真空中で行なうのが好ましい。それは絶縁基材が樹脂成分を含むため、その熱分解時のガスを接着面から除去するためである。
【００３４】
熱圧プレス時の温度は、用いる絶縁基材の軟化点や後述するバンプ導体の先端部の結合との関係で適宜に選定されるが、概ね１５０〜３４０℃であればよい。また印加圧力は、得られた一体化構造の強度と、形成される柱状導体の信頼性向上の点から、概ね2.0〜4.5MPa程度に設定される。
この熱圧プレス時に絶縁基材３は軟化して変形する。そして、表面の接着剤層の働きで中間材Ｐ4と中間材Ｐ4'はそれぞれ絶縁基材３の表面と接着する。
【００３５】
一方、貫通孔３ａ内のバンプ導体５1，５2は互いの先端部が圧接し、熱と圧力により相互拡散をまたは溶融して一体化し、１本の柱状導体５に転化する。そして、その柱状導体５は、変形する貫通孔３ａの内壁と密着した状態で貫通孔内に固定される。
なお、バンプ導体の貫通孔への挿入時に、それぞれのバンプ導体の中心軸線が多少ずれていても、熱圧プレス時における絶縁基材の変形により、形成された柱状導体はやはり貫通孔の内壁と密着して孔内で固定されることになる。
【００３６】
ここで、バンプ導体を形成するときに用いるめっき材は、導体回路やランド部の場合と同様に、通常、Ｃｕである。
そして、熱圧プレス時におけるバンプ導体５1，５2の結合強度を高めるためには、用いる中間材Ｐ4と中間材Ｐ4'の少なくとも一方のバンプ導体の先端部に、熱によって拡散もしくは溶融する金属または合金を薄くめっきしておくことが好ましい。例えば、Ａｕめっき、はんだめっき、Ｓｎめっきなどを施しておくことが好ましい。
【００３７】
例えば、図１２の中間材Ｐ4のバンプ導体５1の先端部にＡｕめっきを施し、中間材Ｐ4'バンプ導体５2はＣｕのままである場合、熱圧プレス時に、ＣｕとＡｕの間で相互拡散が起こり、そのことによってバンプ導体５1とバンプ導体５2の間では高い結合高度が得られる。
また、バンプ導体の先端部に、はんだやＳｎのような低融点材料をめっきしておくと、熱圧プレス時にバンプ導体５1とバンプ導体５2とが互いの先端部で接触していない状態の場合であっても、溶融固化した上記低融点材料によって両バンプ導体間の電気的結合を確保することができる。
【００３８】
このことは、図１１の中間材Ｐ4，Ｐ4'の製造時に、突出形成するバンプ導体の高さに自由度をもたせることができることを意味する。
また、バンプ導体の結合に際しては、例えば両面に接着材層が形成されているガラス繊維−エポキシ樹脂基板や、両面に接着材層が形成されているポリイミドフィルムのような樹脂フィルムや、プリプレグ材のような絶縁基材３に、穿孔ドリルやレーザ光で所望口径の貫通孔３ａを形成したのち、その貫通孔３ａにＡｇペースト、Ｃｕペーストのように、金属粉体を樹脂バインダに分散させたような導電ペーストを充填した絶縁基材を用いることもできる。
【００３９】
この場合には、中間材Ｐ4，Ｐ4'におけるバンプ導体５1，５2の高さを低くすることができる。バンプ導体が相互の先端部では接触していなくても、先端部の間に導電ペーストが介在しているので、導通は確保されて実質的に柱状導体が形成されるからである。
この工程Ｂを終了した時点で、図１３で示したように、両面に導電薄層７と平滑基板６が配置されている中間材Ｐ5が得られる。
【００４０】
そして工程Ｃで中間材Ｐ5から平滑基板と導電薄層が順次除去される。
具体的には、例えばエッチング処理によって平滑基板６を除去する。ついで、所定のエッチング処理を行なって導電薄層７を除去する。
その結果、図１で示した回路基板Ｐが得られる。すなわち、両面が平滑で、上層の回路基板１と下層の回路基板２が絶縁基材を介して一体化している構造で、上層の回路基板１と下層の回路基板２の間は、絶縁基材３内に形成された柱状導体５で導通がとられている多層回路基板である。
【００４１】
なお、以上の説明は、上層回路基板と下層回路基板がいずれも多層回路基板になっている図１の回路基板Ｐに関するものであるが、本発明はこれに限定されるものではない。
例えば、上層（または下層）の回路基板として、図５で示した中間材Ｐ1を使用し、この中間材Ｐ1のめっき充填部１０1の表面にバンプ導体を突設し、下層（または上層）の回路基板も同様なものを用いてもよい。
【００４２】
また、例えば上層（または下層）の回路基板として表面が平滑であるものを用い、下層（または上層）の回路基板としては表面に導体回路やランド部がある厚みをもって形成されているようなものを用いれば、片面が平滑な多層回路基板にすることができる。
【産業上の利用可能性】
【００４３】
本発明の多層回路基板の場合、層間の導通構造が絶縁層内に固定された中実の柱状導体で形成されているので、信頼性の高い導通構造になっている。そして、柱状導体を形成するときに、結合すべきバンプ導体の少なくとも一方にＡｕめっき、はんだめっきなどを施すことにより、バンプ導体の結合強度は向上し、したがってより一層信頼性の高い層間の導通構造にすることができる。
【００４４】
また、バンプ導体の径を最小で１０μｍ程度にまで細径化することができるので、層間の貫通構造は非常にファインとなり、その結果、各種部品の高密度実装が可能となる。
【図面の簡単な説明】
【００４５】
【図１】本発明の多層回路基板の１例Ｐを示す断面図である。
【図２】平滑基板の片面に導電薄層を形成した状態を示す断面図である。
【図３】導電薄層を被覆して絶縁層を形成した状態を示す断面図である。
【図４】絶縁層に導体回路とランド部用の凹部パターンの形成した状態を示す断面図である。
【図５】凹部パターンにめっき材料が充填された中間材Ｐ1を示す断面図である。
【図６】中間材Ｐ2を示す断面図である。
【図７】中間材Ｐ3を示す断面図である。
【図８】中間材Ｐ3の表面に絶縁層を形成した状態を示す断面図である。
【図９】絶縁層にバンプ導体用の凹孔を形成した状態を示す断面図である。
【図１０】凹孔にめっき材料を充填した状態を示す断面図である。
【図１１】中間材Ｐ4を示す断面図である。
【図１２】中間材Ｐ4と絶縁基材と中間材Ｐ4'の配置関係を示す断面図である。
【図１３】中間材Ｐ5を示す断面図である。
【符号の説明】
【００４６】
１              上層の回路基板
１ａ            上層の回路基板１の表面
２              下層の回路基板
２ａ            下層の回路基板２の表面
３              絶縁基材
３ａ            貫通孔
４1，４2        導体回路とランド部
５，５1，５2    バンプ導体
６              平滑基板
７              導電薄層
７ａ            絶縁層７の表面
８1，８2，８3   絶縁層
９              凹部パターン
１０，１０1，１０2  めっき充填部
１１            凹孔
１２            めっき充填部（バンプ導体）
【図１】
2006303338.tif 000003
【図２】
2006303338.tif 000004
【図３】
2006303338.tif 000005
【図４】
2006303338.tif 000006
【図５】
2006303338.tif 000007
【図６】
2006303338.tif 000008
【図７】
2006303338.tif 000009
【図８】
2006303338.tif 000010
【図９】
2006303338.tif 000011
【図１０】
2006303338.tif 000012
【図１１】
2006303338.tif 000013
【図１２】
2006303338.tif 000014
【図１３】
2006303338.tif 000015